Brevet FR2432033A1 — publié le 19800222

La présente invention a pour objet de nouvelles compositions à base de polypropylène et de fibres de verre. On sait améliorer les propriétés mécaniques de polymères thermoplastiques par incorporation de fibres de verre. Une telle association peut toutefois poser des problèmes d'adhérence des fibres de verre au polymère et c'est ainsi que, dans le cas où le polymère est du polypropylène, le brevet français 2.136.614 préconise le mélange d'une certaine quantité de bis-maléimide avec le polypropylène puis ensuite la préparation de la composition renfermant en outre les fibres de verre. La présente invention a pour objet des compositions comprenant du polypropylène et des fibres de verre, caractérisées en ce qu'elles renferment un ou plusieurs composés de formule R t X g dans laquelle le symbole n représente un nombre entier au moins égal à 2 et de préférence égal à 2, 3 ou 4, le symbole R représente un radical organique de valence n, le symbole X représente un radical de formule T T - (CH2)m - CR1 = CHIE, II dans laquelle le symbe R1 peut représenter H ou CH3, le symbole m représente O ou 1, le symbole T représente le lien valentiel ou l'un des atomes ou groupements -o-, -COO-, -CO-, -NHCO-, le symbole R2 peut représenter un atome d'hydrogène ou un radical organique pouvant renfermer jusqu'à 6 atomes de carbone. Parmi les radicaux organiques représentés par le symbole R, on mentionnera notamment a - les radicaux aliphatiques, linéaires ou ramifiés, saturés ou non saturés, pouvant renfermer jusqu'à 12 atomes de carbone, les radicaux comprenant plusieurs desdits radicaux aliphati ques reliés par un ou plusieurs atomes ou groupements multivalents tels que -O-, -CO-, -NE3-, -NHCOO-, où R3 peut représenter un atome d'hydrogène ou un radical alkyle ayant de 1 à 4 atomes de carbone. B --les radicaux cycliques, carbocycliques aliphatiques ou aromati ques ou hétérocycliques, renfermant jusqu'à 36 atomes de car bone et, dans le cas de radicaux hétérocycliques, jusqu'à 3 hétéroatomes choisis parmi 0, N et S, lesdits radicaux pouvant comporter plusieurs cycles de même nature ou de natures différentes, ces cycles pouvant être orthocondensés, ou liés par un lien valentiel ou par un atome ou groupement tel que -O- ou SO2. W- les radicaux constitués par un enchaînement comprenant au moins un radical de chacun des groupes a et ss définis précé demment. A titre d'-illustration des radicaux pouvant être représentés par le symbole R, on mentionnera tout particulièrement les radicaux aliphatique, à chaîne linéaire ou ramifiée, les radicaux dérivés du cyclopentane, du cyclohexane, du benzène, du diphényle, de la pyridine, du bipyridyle, du triazole, de la triazine, de l'oxadiazole, de bis-oxadiazole, de l'imidazole, du triazole Nsubstitué par un radical phényle, du thiazole, du bis-thiazole, du thiazolo-(4,5 d) thiazole, les radicaux constitués par deux radicaux phénylène reliés par un groupement -CH2- ou -(CH3)2-. Parmi les radicaux pouvant être représentés par le symbole R2 dans la formule II, on mentionnera, outre l'hydrogène, les radicaux phényle, pyridyle, furfuryle. Parmi les différents produits de formule I, on mentionnera les produits dans la formule desquels les différents symboles R, T, R1, R2, n et m répondent aux définitions suivantes - T représente le lien valentiel, m est égal à O ou 1, n est égal à 2, 3 ou 4, R1 représente un atome d'hydrogène et R et R2 représentent l'un des radicaux mentionnés précédemment (a, ss, W). - T représente le lien valentiel, m est égal à 1, n est égal à 3, R1 et R2 représentent un atome d'hydrogène, R représente un radical hétérocyclique renfermant 3 atomes de carbone et trois atomes d'azote, les radicaux de formule II étant portés par les atomes d'azote du radical R. - T représente -O-, m est égal à 1, n est égal à 3, R1 et R2 représentent un atome d'hydrogène et R représente un hétéro cycle renfermant 3 atomes de carbone et 3 atomes d'azote, les radicaux de formule II étant portés par les atomes de carbone du radical R. - T représente -CO-, m est nul, n est égal à 3, R1 représente H ou -CH3, R2 représente un atome d'hydrogène, R représente un hétérocycle renfermant 3 atomes de carbone et 3 atomes d'azote, les radicaux de formule II étant portés par les atomes d'azote du radical R. - T représente m est nul, R1 représente H ou CH3, R2 représente un atome d'hydrogène, n est égal à 2, 3 ou 4, R représente l'un des radicaux mentionnés précédemment (a, B ou &gamma;), les radicaux de formule II étant portés par des atomes de carbone du radical R. - T représente m est égal à O ou 1, n est égal à 2,3 ou 4, R et R2 représentent un atome d'hydrogène, R représente l'un des radicaux mentionnés précédemment (a, ss ou &gamma;), les radicaux de formule II étant portés par des atomes de carbone du radical R. A titre d'illustration de différents composés de formule I, utilisables dans les compositions conformes à l'invention, on mentionnera - les composés comportant un enchaînement aliphatique et au moins deux doubles liaisons carbone-carbone oléfiniques, parmi lesquels on mentionnera les composés comportant deux groupements -CH = CH2, - le divinylbenzène, le trivinylbenzène - les esters allyliques d'acides polycarboxyliques, en particulier les esters d'acides aromatiques, tels que le phtalate de dially le, le trimellate de triallyle, le pyromellitate de ttraallyle - le cyanurate de triallyle, l'isocyanurate de triallyle - les dérivés des acides acryliques ou méthacryliques, en particu lier les esters acryliques ou méthacryliques de polyols tels que les tri(méthEacrylates de triméthylolpropane, les di(méth)acry lates d'éthylène glycol, les di(méth)acrylates d'hexane-diol 1,6, les polyacrylates résultant de la condensation d'un poly isocyanate avec un hydroxy-alkylacrylate, les tri- et tétra (méth)acrylates de pentaérythritol, les (méth)acrylates de dihydroxy-4,4' diphényle ou de bis(hydroxy-4 phényl)-2,2 propane, les tris(méth)acryloyl 1,3,5 hexahydro-s-triazine, les amides d'acide (méth3acrylique, tels que le méthylène-bis(méth)acryla mide, l'hexaméthylène bis(méth)acrylamide, le paraphénylène bis(méth)acrylamide, les diamides dérivés d'acide (méth) acry lique et de bis (amino-4 phényl)méthane, de bis(amino-4 phényl) -1,1 cyclohexane, de bis(m-aminophényl)-3,5 phényl-4 triazole 1,2,4, de bis(amino-4 phényl)-3,5 pyridine ; dans ce qui précède, les termes (méth)acrylate, (méth)acrylamide, (méth) acryloyl sont utilisés pour désigner à la fois les dérivés de l'acide acrylique et ceux de l'acide méthacrylique. Ainsi qu'il a été indiqué, on peut utiliser un seul composé de formule I ou plusieurs de ces composés. On peut également utiliser un mélange comprenant un ou plusieurs composés de formule I et un ou plusieurs composés choisis parmi les composés de formule dans laquelle Y représente If, CH3 ou C1 et Z représente -CH = CH2, -CH2-CH = CH2 ou un radical,organique pouvant être choisi parmi les radicaux monovalents correspondant aux radicaux de valence n mentionnés dans le cadre de la définition de R et comportant au moins un groupement -CH = CH2 ou -CH2-CH = CH2 et les composés de formule dans laquelle Y possède la signification donnée ci-avant et E représente un radical divalent choisi parmi les radicaux mentionnés dans le cadre de la définition de R. A titre d'illustration des composés de formule III et IV, on mentionnera notamment le N-vinylmaléimide, le N-allylmaléimide, le N,N',4,4' diphénylméthane-bis-maléimide, le N,N',4,4' diphényléther-bis-maléimide, le N,N',4,4' diphénylsulfone-bis-maléimide, le N,N' ,4,4' diphényîsulfure-bis-maléimide, le N,N' ,4,4' diphényl 2,2-propane-bis-maléimide. Dans les compositions conformes à l'invention, la proportion pondérale de produit de formule I représente généralement de 0,01 à 10 % et, de préférence de 0,1 à 5 % du poids du mélange poly propylène + fibres de verre, la proportion de ces dernières représentant de 1 à 50 %, et de préférence de 10 à 40 % du poids dudit mélange polypropylène + fibres de verre. Lorsque l'on utilise simultanément un ou plusieurs produits de formule I et un ou plusieurs produits de formule III ou IV, la proportion pondérale de ce ou ces produits (formule III ou IV) peut représenter jusqu'à 50 % du poids du produit de formule I, le poids du mélange produit de formule I + produits de formule III ou IV devant rester à l'intérieur des limites indiquées précédemment pour le seul produit de formule I. Le polypropylène utilisé dans ces compositions peut être choisi parmi les diverses variétés de polypropylène cristallin renfermant au moins 50 % en poids de portions isotactiques, et présentant un indice de fluidité compris de 0,2 à 15 indéterminé en appliquant la norme ASTM 1238-72 (à 230 sous une charge de 2,10 kgS et une masse moléculaire comprise entre 250000 et 700000. De tels polymères peuvent être préparés par application de méthodes connues, telle queela technique faisant appel à un catalyseur du type Ziegler Natta. Ces polypropylènes peuvent consister en homopolymères du propylène ou en copolymères propylène-éthylène, pouvant renfermer de préférence jusqu'à 10 % en poids d'éthylène. Parmi les copolymères, on donnera la préférence aux copolymères séquencés comportant des enchaînements polypropylène et des phases élastomériques constituées elles-mêmes par un copolymbre propylène-éthylène dans lequel le taux d'éthylène peut atteindre 30 % en poids. Les compositions conformes à l'invention renferment également des fibres de verre. Ces fibres de verre ont, de préférence, une longueur comprise entre 100/u et 12 mm, le diamètre des filaments unitaires étant généralement compris entre 2 et 20/u. On donne la préférence aux fibres de type E (tel que défini dans "Handbook of Reinforced Plastics" - Ed. 1964, p.l20), dont le grainage (poids au kilomètre de fil) peut varier entre 600 et 2500 dtex. Bien que-les fibres E soient considérées comme convenant particulièrement bien aux applications auxquelles sont destinées les compositions conformes à l'invention, on peut utiliser d'autres fibres, soit exclusivement, soit en association avec des fibres E. L'ouvrage précité indique (pages 121-122) des exemples de telles fibres. On utilise généralement dans l'invention des fibres de verre ayant reçu un traitement. D'une part ces fibres ont pu constituer des faisceaux de fibres grâce à l'emploi d'un liant. A titre d'exemples de tels liants, on peut citer l'acétate de polyvinyle, les copolymères d'éthylène et d'esters acryliques, les résines époxy, les polyéthers et polyesters aromatiques. D'autre part, les fibres peuvent être traitées au moyen d'un agent d'ens-image ou de couplage, tel que, par exemple : des composés organosiliciques tels que le vinyltri(éthoxy méthoxy)silane, le W-aminopropyl- triéthoxysilane, le (amino-2 éthylamino)-3 propyl tri-méthoxysilane, le vinyl(méthacryloyl) tri-méthoxysilane ou des composés tels que les complexes du chrome avec de l'acide méthacrylique. Ainsi qu'il a été indiqué précédemment les constituants essentiels des compositions conformes à l'invention sont le polypropylène, les fibres de verre et le composé de formule I utilisé seul ou conjointement avec un produit de formule III ou IV, dans les conditions définies précédemment. A titre de variantes, les compositions peuvent renfermer d'autres substances, parmi lesquelles on mentionnera A/ à titre de charges complémentaires, des matériaux pulvérulents, notamment mica, talc, lithopone, silice calcinée ou des maté riaux sous forme de fibres, notamment fibres de carbone, fibres d'amiante, fibres de quartz fibres de céramique ou d'autres fibres minérales. La proportion de ces charges complémentaires peut atteindre 30 % du poids des fibres de verre B/ un composé susceptible de favoriser l'influence du composé de formule I sur le polypropylène et/ou sur les fibres de verre. Sans que la demanderesse soit, en aucune manière, liée par une quelconque théorie relative à ce mode d'action, on peut, dans les compositions conformes à l'invention faire appel à des catalyseurs favorisant ou accélérant la formation de réactions, notamment entre le polypropylène et le composé de formule I, lesdites réactions pouvant être du type greffage du composé de formule I sur le polypropylène et/ou introduction du composé de formule I dans les chaînes du polypropylène, lesdites réactions pouvant, selon la fonctionnalité du composé de for mule I et la réactivité des fonctions éthyléniquesdudit composé, provoquer une réticulation du polypropylène. On indique ci-après, à titre d'illustration, des exemples de catalyseurs, étant admis qu'il appartient à l'homme du métier de choisir le catalyseur, compte tenu du processus radicalaire connu de dégradation des chalnes du polypropylène et de la réactivité des fonctions éthyléniques du composé de formule I. A titre d'illustration des catalyseurs précités, on peut mentionner en particulier les composés peroxygénés, tels que le diméthyl-2,5 di(t.butylperoxy)-2,5 hexyne 3, le peroxyde de dicumyle, le peroxyde de di-t.butyle, le 4,4' oxybis (triphénylméthylhydroperoxyde), l'hydroperoxyde det.butyle, le diperphtalate de ditertiobutyle, le perbenzoate de t.butyle, le peracétate de t. butyle, le 2-2 bis t.butylperoxybutane, le diméthyl 2,5 di(t.butylperoxy)-2,5 hexane, le 1,3 di t.butylperoxydiisopropylbenzène. On peut également utiliser des composés soufrés choisis notamment dans le groupe constitué par - les sulfures de thiurame de formule dans laquelle y est égal à l, 2 ou 4, Q1' Q2' Q3 et Q4, qui peuvent être identiques ou différents représentent un radical alkyle renfermant de 1 à 4 atomes de carbone, Q1 et Q2, Q3 et Q4 pouvant respectivement former ensemble un radical divalent de formule XCH2pV où v est égal à 5 ou 6, un ou deux des radicaux Q1, Q2, Q3 ou Q4 pouvant également représenter un radical phé nyle, - les mercaptothiazoles de formule dans laquelle Q représente un atome d'hydrogène, un groupement -NR'R" où R' peut représenter un atome d'hydrogène, R' et R" peuvent représenter un radical alkyle renfermant de 1 à 8 atomes de carbone, un radical cyclohexyle, R' et R" pouvant former avec l'atome d'azote du groupement -NR'R" un radical le radical Q pouvant également représenter un groupement de formule A titre d'illustration des composés de formules V et VI, on mentionnera en particulier :: - le monosulfure de tétraméthylthiurame - le monosulfure de tétrabutylthiurame - le disulfure de tétraméthylthiurame - le disulfure de tétraéthylthiurame - le tétrasulfure de bis (cyclopentaméthylène) thiurame - le disulfure de diméthyldiphénylthiurame - le disulfure de dibenzothiazyle - le (N-t.butyl)benzothiazyle-2 sulfenamide - le (N-cyèlohexyl) benzothiazyle-2 sulfenamide - le (N,N dicyclohexyl) benzothiazyle-2 sulfenamîde - le (N;N diisopropyl) benzothiazyle-2 sulfenamide - le (N-oxydiéthylène) benzothiazyle-2 sulfenamide - le (benzothiazyle-2) dimthyl 2' ,6'-morphoîinyîe-] sulfure. Ainsi qu'il a été indiqué, l'opportunité d'utiliser un catalyseur et le choix du produit sont liés notamment à la nature du composé de formule I. A titre. d'exemple, on peut indiquer que, lorsque l'on utilise un composé de formule I à doubles liaisons réactives acryliques vinyliques),il est possible de ne pas utiliser de catalyseur ou, lorsqu'on utilise un catalyseur, il est préférable d'utiliser un composé soufré, pouvant être choisi parmi les produits cités ciavant. Si l'on utilise un composé de formule I à doubles liaisons peu réactives (allylique), il est préférable d'utiliser un catalyseur du type peroxydique. D'une manière générale, la quantité de catalyseur est de l'ordre de 1 à 25 %, exprimée en poids par rapport au poids du composé de formule I. Les compositions conformes à l'invention peuvent en outre renfermer des additifs à effet spécifique, tels que des pigments, lubrifiants, ignifugeants, stabilisants, agent susceptible de modifier certaines propriétés mécaniques (module d'élasticité, résistance au choc). A titre d'exemple d'agent de ce type, on mentionnera notamment les copolymères élastomériques à base d'éthylène et d'au moins un autre monomère oléfinique, ces copolymères présentant une structure essentiellement amorphe (taux de cristallimité inférieur à 15 %) et une viscosité Mooney ML-4 norme NF T 43005 comprise entre 20 et 120 à 1210C. Ces copolymères peuvent être plus spécifiquement des copo lymères éthylène/propylène, renfermant de 40 à 80 % en poids de motifs dérivant de l'éthylène. On peut également utiliser des copolymères d'éthylène et de butène-l ou d'éthylène et de butadiène, ou encore des terpolymères, en particulier les terpolymères à base d'éthylène, de propylène et d'acides insaturés tel que l'acide maléique ou de diènes aliphatiques, notamment de diènes non conjugués tels que le pentadiène 1,4, le méthyl-2 pentadiène1,4, lthexadiène-1,5, lthexadiène-1,4, le méthyl-2 hexadiène1,5 ou encore des dioléfines endométhyléniques, tels que le dicyclopentadiène, le norbornadiène, le méthylènenorbornène ou certaines dioléfines cycliques tel que le cyclo-octadiène-1,5.En règle générale, la proportion du tiers monomère, tel que cité ci-avant, ne représente pas plus de 5 % du poids du terpolymère. Les élastomères thermoplastiques tels que définis et mentiontionés ci-avant peuvent être préparés par application des méthodes décrites dans l'Encyclopedia of Polymer Science and Technology Edition de 1967, Vol. 6, pagès 359 et suivantes. Les compositions peuvent etre préparées par simple mélange des divers constituants. Selon une technique préférée, on opère en deux étapes : on mélange, en premier lieu, le polypropylène, et le composé de formule I et, le cas échéant, le catalyseur puis, après homogénéisation du mélange, introduit les fibres de verre et, le cas échéant, les autres additifs mentionnés précédemment en poursuivant l'opération d'homogénéisation. Lorsque le composé de formule I est liquide, il peut etre avantageux de l'associer au polypropylène sous forme de solution très diluée dans un produit volatil, solvant dudit composé mais non solvant du polypropylène.Ces opérations sont généralement effectuées à température ambiante (de 15 à 30 C). La composition ainsi préparée peut ensuite être moulée directement par compression à une température comprise entre 180 et 260"C sous une pression comprise entre 100 et 400 bars, ou être extrudée à une température comprise entre 180 et 260cl, puis granulée et moulée par compression ou injection à une température comprise entre 180 et 260"C et sous une pression comprise entre 200 et 1500 bars. Cette seconde technique est habituellement utilisé du fait de la facilité de mise en oeuvre qu'elle apporte. Les articles préparés à partir des compositions conformes à l'invention présentent un ensemble de propriétés intéressantes. Ils sont remarquables notamment en ce qui concerne les résistances en flexion et en traction et la résistance au choc. Les méthodes de détermination de ces propriétés sont indiquées plus loin. Du fait de ces propriétés, les compositions selon l'inven -tion conviennent particulièrement pour la réalisation de pièces utilisées dans l'industrie de l'automobile (radiateurs, bacs d'accumulateurs, ventilateurs), pour la fabrication d'ébauches pour usinage en remplacement d'alliages légers. Les exemples suivants illustrent l'invention. Dans ces exemples, le polypropylène utilisé est un homopolymère renfermant 95 % de portions isotactiques, présentant un indice de fluidité 5 (norme ASTM 1238-72 - 2300 - charge de 2,10 kg) et une masse moléculaire moyenne de 320.000. En l'absence d'indication contraire, les quantités des divers produits sont exprimées en poids. Les propriétés mécaniques des articles sont rassemblées dans le tableau qui suit l'exemple 10. EXEMPLE 1 On réalise un mélange maître composé de 99 parties de polypropylène et de 1 partie de diméthyl 2,5 di(t.butylpXroxy)3,5 hexyne-3 par mouillage du polypropylène avec une solution éthérée (concentration 1 %) de ce peroxyde. On prélève 10 parties du mélange maître précédent, auxquelles on ajoute 60 parties de polypropylène et 1 partie de cyanurate de triallyle. Ce mélange est homogénéisé sur rouleaux durant 15 minutes, puis additionné de 30 parties de fibres de verre de 6 mm comportant comme liant un polyéther aromatique et comme agent de couplage, du gaminopropyltriéthoxysilane. Cette composition est ensuite extrudée dans une extrudeuse monovis présentant les caractéristiques suivantes - diamètre de la vis : 20 mm - longueur de la vis : 400 mm - taux de compression de la vis 3,5 - filière de 3 mm de diamètre L'extrusion est effectuée avec un gradient de température de 240 à 220 C (filière, et une vitesse de vis 20 t/mn. Le jonc obtenu en sortie, est granulé, puis mis en forme par injection dans une presse à injecter à 2200C sous une pression de 450 bars. EXEMPLE 2 On opère comme décrit à l'exemple 1 mais en utilisant comme molécule à insaturations multiples l'isophtalate de diallyle. Ce dernier est introduit dans le polypropylène par mouillage à partir d'une solution éthérée. EXEMPLE 3 On reproduit l'exemple 2 en utilisant comme molécule à insaturations multiples le trimellate de triallyle. EXEMPLE 4 On réalise un mélange maître composé de 99 parties de polypropylène et de 1 partie de disulfure de dibenzothiazole. On prélève 10 parties du mélange maître précédent auxquelles on ajoute 60 parties de polypropylène et 1 partie de triacryloyl 1,3,5 hexahydro striazine. Ce mélange est homogénéisé sur rouleaux durant 15 minutes, puis additionné de 30 parties de fibres de verre. Deys objets sont préparés en suivant le processus décrit à l'exemple 1. EXEMPLE 5 On reproduit l'exemple 4 en utilisant comme molécule insaturée du divinylbenzène. EXEMPLE 6 On reproduit l'exemple 1 en utilisant comme molécule insaturée l'a, # difurfurylidène 1,7 heptadiène 2,5 one 4 de formule EXEMPLE 7 On réalise un mélange constitué de 69 parties de polypropylène et 1 partie de tétraacrylate de pentaérythritol, par mouillage du polypropylène à l'aide d'une solution méthanolique du tétraacrylate, le piéthanol étant ensuite éliminé par évaporation. Ce mélange est additionné de 30 parties de fibres de verre et mis en forme comme indiqué à l'exemple 1. EXEMPLE 8 On reproduit l'exemple 7 mais en ajoutant au mélange 0,1 partie de disulfure de dibenzothiazole. EXEMPLE 9 On reproduit l'exemplé 7 mais en utilisant comme molécule insaturée le produit répondant à la formule suivante N [CO-NH-(CH2)6 - NHCOO (CH2)2OCOCH = CII2j 3 EXEMPLE 10 On reproduit l'exemple 8 en utilisant comme molécule insaturée le triacrylate du triméthylolpropane. TABLEAU DES RESULTATS Résistance Module Résistance Résistance en flexion en flexion au choc en traction à 21 C en à 21 C en à 25 C en à 21 C en Exemples kg/mm2 kg/mm2 kgcm/cm3 kg/mm2 (a) (b) (c) (d) 1 11,2 268,0 27,0 6,7 2 10,0 286,5 15,7 6,0 3 11,3 315,0 25,0 5,9 4 10,7 296,0 30,0 6,4 5 9,3 297,0 20,0 6,0 : 6 : 10,1 : 285,0 : 16,0 : 5,6 7 11,3 305,0 31,0 6,1 : 8 : 12,1 : 304,0 : 31,0 : 7,2 9 11,2 288.0 31,0 6,3 : 10 : 11,3 : 280,0 : 30,0 : 6,1 : Témoin : 8,2 : 244,1 : 13,8 : 5,2 Le témoin a été préparé en suivant le mode opératoire décrit dans l'exemple 1 mais à partir d'une composition ne comprenant que le polypropylène et les fibres de verre. (a) Norme ASTM D 790-63 (b) Norme ASTM D 790-63 (distance entre appuis : 25,4 mm) (c) Norme NF T 51017 (choc Izod - éprouvette non entaillée) (d) Norme ASTM D 651-48 REVENDICATIONS 1. Composition comprenant du polypropylène et des fibres de verre, caractérisée en ce qu'elle renferme un ou plusieurs composés de formule R - # X #n I dans laquelle le symbole n représente un nombre entier au moins égal à 2 et de préférence égal à 2, 3 ou 4, le symbole R représente un radical organique de valence n, le symbole X représente un radical de formule - T - (CH2)m - CR1 = CHR2 II dans laquelle le symbole R1 peut représenter H ou CH3, le symbole m représente O ou 1, le symbole T représente le lien valentiel ou l'un des atomes ou groupements -0-, -CDO-, -CO-, -NHCO-, le symbole R2 peut représenter un atome d'hydrogène ou un radical organique pouvant renfermer jusqu'à 6 atomes de carbone. 2. Composition selon la revendication 1, caractérisée en ce que les fibres de verre représentent de 1 à 50 % du poids du mélange polypropylène/fibres de verre et en ce que la proportion pondérale du produit de formule I représente 0,01 à 10 % du poids du mélange polypropylène/fibres de verre. 3. Composition selon l'une quelconque des revendications 1 ou 2, caractérisée en ce que, dans la formule I, le symbole R représente un radical choisi parmi a - les radicaux aliphatiques, linéaires ou ramifiés, saturés ou non saturés, pouvant renfermer jusqu'à 12 atomes de carbone, les radicaux comprenant plusieurs desdits radicaux aliphati ques reliés par un ou plusieurs atomes ou groupements multivalents tels que -O-, -CO-, -NR3-, , -NHCOO-, où R3 peut représenter un atome d'hydrogène ou un radical alkyle ayant de 1 à 4 atomes de carbone B - les radicaux cycliques, carbocycliques aliphatiques ou aroma tiques ou hétérocycliques, renfermant jusqu'à 36 atomes de carbone et, dans le cas de radicaux hétérocycliques, jusqu'à 3 hétéroatomes choisis parmi 0, N et S, lesdits radicaux pouvant comporter plusieurs cycles de même nature ou de natures différentes, ces cycles pouvant être orthocondensés, ou liés par un lien valentiel ou par un atome ou groupement tel que -O- ou -S02- les - les radicaux constitués par un enchainement comprenant au moins un radical de chacun des groupes a et B définis précé demment. 4. Composition selon l'une quelconque des revendications 1, 2 ou 3, caractérisée en ce que le composé de formule I est choisi dans le groupe constitué par les composés comportant un enchainement aliphatique et au moins deux doubles liaisons carbone-carbone oléfiniques, lesdites doubles liaisons étant portées par l'un des groupements -CH = CH2, le divinylbenzène, le trivinylbenzène, les esters allyliques d'acides polycarboxyliques, le cyanurate de triallyle, l'isocyanurate de triallyle, les dérivés des acides acrylique ou méthacrylique. 5. Composition selon l'une quelconque des revendications 1, 2, 3 ou 4, cgractérisée en ce qu'elle renferme un catalyseur. 6. Compqsition selon la revendication 5, caractérisée en ce que le catalyseur est un composé peroxygéné ou un composé soufré. 7. Composition Selon l'une quelconque des revendications 5 ou 6, caractérisée en ce que la quantité de catalyseur représente de 1 à 25 % en poids par rapport au poids du composé de formule I. 8. Articles fabriqués à partir des compositions décrites dans l'une quelconque des revendications 1 à 7.